(57)【要約】【課題】  軟質多孔性であることから微粉末化が容易であるとともにバインダー等とも馴染み易いミロネクトン（軟質多孔性古代海洋腐植質）の微粉末を利用することにより、比較的低コストで、制菌（抗菌、殺菌）性、制電（除電、静電防止）性、保温（遠赤外線放射）性、消臭性、通気性、マイナスイオン発生等の人体に有益な多機能を有するミロネクトン含有多機能繊維及びその繊維製品を提供する。【解決手段】  本発明のミロネクトン含有多機能繊維（１、１Ａ、１Ｂ、１Ｃ）は、天然繊維、化学繊維もしくは機能繊維からなるベース繊維体（３）の片面又は両面の全部又は一部に、ミロネクトンの微粉末を含むコーティング又はプリント（２）が施され、あるいはさらに、前記片面又は両面の全部又は一部に別の天然繊維、化学繊維もしくは機能繊維からなるカバー繊維体（３Ａ、３Ｂ）が重畳されたことを特徴とする。【選択図】          図１
2011214204.tif 000002
【特許請求の範囲】
【請求項１】
天然繊維、化学繊維もしくは機能繊維からなるベース繊維体の片面又は両面の全部又は一部に、ミロネクトンの微粉末を含むコーティングが施されたことを特徴とするミロネクトン含有多機能繊維。
【請求項２】
天然繊維、化学繊維もしくは機能繊維からなるベース繊維体の片面又は両面の全部又は一部に、ミロネクトンの微粉末を混入したインクを用いてプリントが施されたことを特徴とするミロネクトン含有多機能繊維。
【請求項３】
前記ベース繊維体に施されたコーティング又はプリント中には、発泡材が混入されていることを特徴とする請求項１又は請求項２記載のミロネクトン含有多機能繊維。
【請求項４】
前記コーティング又はプリントが施されたベース繊維体の片面又は両面の全部又は一部に、さらに別の天然繊維、化学繊維もしくは機能繊維からなるカバー繊維体が重畳されたことを特徴とする請求項１乃至請求項３のいずれか１項記載のミロネクトン含有多機能繊維。
【請求項５】
前記ベース繊維体は、構成糸の全部又は一部に極細に延伸した銅繊維糸を用いた織物又は編物で構成された機能繊維からなることを特徴とする請求項１乃至請求項４のいずれか１項記載のミロネクトン含有多機能繊維。
【請求項６】
天然繊維、化学繊維もしくは機能繊維からなるベース繊維体の片面又は両面の全部又は一部にミロネクトンの微粉末を含むコーティング又はプリントを施したミロネクトン含有多機能繊維が加工されてなることを特徴とするミロネクトン含有多機能繊維製品。
【請求項７】
前記ベース繊維体に施されたコーティング又はプリント中には、発泡材が混入されていることを特徴とする請求項６記載のミロネクトン含有多機能繊維。
【請求項８】
前記コーティング又はプリントが施されたベース繊維体の片面又は両面の全部又は一部に、さらに別の天然繊維、化学繊維もしくは機能繊維からなるカバー繊維体が重畳されたことを特徴とする請求項６又は請求項７記載のミロネクトン含有多機能繊維製品。
【請求項９】
前記ベース繊維体は、構成糸の全部又は一部に延伸した銅繊維糸を用いた織物又は編物で構成された機能繊維からなることを特徴とする請求項６乃至請求項８のいずれか１項記載のミロネクトン含有多機能繊維製品。
【発明の詳細な説明】
【技術分野】
【０００１】
本発明は、天然繊維、化学繊維もしくは機能繊維などの繊維体にミロネクトン（軟質多孔性古代海洋腐植質）の微粉末を含むコーティング又はプリントが施され、制菌（抗菌、殺菌）性、制電（除電、静電防止）性、保温（遠赤外線放射）性、消臭性、通気性、マイナスイオン発生等の人体に有益な多機能を有するミロネクトン含有多機能繊維及びその繊維製品に関する。
【背景技術】
【０００２】
近年、天然繊維や化学繊維などの繊維に制菌（抗菌、殺菌）性、制電（除電、静電防止）性、保温（遠赤外線放射）性、消臭性、通気性、マイナスイオン発生等のいずれかの、人体に有益な機能を持たせた各種機能繊維の提案がなされ、一部商品化されるなど開発が活発化しつつある。
【０００３】
特に、人々の健康志向の高まりとともに、上記人体に有益な機能を有する各種衣類や着用品類などの繊維製品が求められている。
【０００４】
こうした情勢の中で、トルマリン、溶岩、火山灰、その他の天然ミネラル鉱石、タングステン酸化物等のパウダーを繊維に取入れることにより上記機能要求の一部に応えようとする提案が幾つかなされており、その代表として次の６例がある。
【０００５】
第１の例は、合成樹脂塗料に粒径０．５μ〜５０μのトルマリンパウダーと分散剤を配合した塗料を表面に塗布した布地、また、前記塗料を表面に塗布した糸からなる布地、さらに、粒径０．５μ〜５０μのトルマリンパウダーを表面にまぶし付着させた糸からなる布地である（例えば、特許文献１）。
【０００６】
特許文献１に係る布地は、布地の周辺にトルマリンパウダーによる人体の精神衛生上に好影響を与えるマイナスイオンを生成するというものである。
【０００７】
第２の例は、不織布又は織布、布状又は紙製又は合成樹脂シートであるシート状両面のどちらか片面に、トルマリン微粉末と希土鉱石微粉末とバインダーの混合物もしくは練成物をシート状に形成してなる複合ミネラルコーティングシートである（例えば、特許文献２）。
【０００８】
特許文献２に係るレンタル用衣類リサイクルシステムは上記複合ミネラルコーティングシートを用いており、トルマリン鉱石の電位保持、圧電効果、遠赤外線やマイナスイオン発生等と、希土鉱石の各種微量放射線、遠赤外線、磁力線、マイナスイオン発生等との複合作用により、人体に直接的又は間接的に身体に好影響を与えるというものである。
【０００９】
第３の例は、表生地の裏側に、天然ミネラル成分繊維層、遠赤外線性の防ダニ・抗菌・防臭繊維層、防水加工繊維層が順次設けられ、これらの各層が超音波融着により接合された多機能繊維シートである（例えば、特許文献３）。
【００１０】
特許文献３に係る多機能繊維シートは、より詳細には、ミネラル鉱石を精製してレイヨン、綿、ポリエステル繊維との混紡による天然ミネラル成分繊維層からは、マイナスイオンなどによる健康増進作用が得られ、備長炭などを精製した木炭繊維や防ダニ・抗菌・防臭加工（例えばメタクリル酸のグラフトなど）が施された不織布、テトロン（ポリエチレンテレフタレート）、ポリエステル中綿などからなる防ダニ・抗菌・防臭繊維層からは、防ダニ・抗菌・防臭の効果が得られ、ポリエステルやウレタンなどの化学繊維から成る防水ラミネート加工による防水加工繊維層からは、防水の効果が得られ、合わせて、例えば快適な室内居住空間の創出に資するというものである。
【００１１】
第４の例は、タングステン酸化物微粒子及び／又は複合タングステン酸化物（Ｃｓ０．３３ＷＯ３）微粒子（以下、「Ａ又はＢの双方又はいずれか一方」を、このように「Ａ及び／又はＢ」と略記する）を、表面及び／又は内部に含有する繊維であって、当該微粒子の含有量が、当該繊維の固形分に対して０．００１重量％〜８０重量％である近赤外線吸収繊維である。（例えば、特許文献４）。
【００１２】
特許文献４に係る近赤外線吸収繊維は、Ｃｓ０．３３ＷＯ３微粒子が少量でも太陽光などからの熱線を効率良く吸収し、保温性を有するというものである。
【００１３】
第５の例は、天然繊維もしくは化学繊維の母体に、溶岩を粉砕してなる多数の溶岩パウダー及び／又は火山灰を付加させてなる溶岩パウダー及び／又は火山灰入り繊維である（例えば、特許文献５）。
【００１４】
特許文献５に係る溶岩パウダー及び／又は火山灰入り繊維は、人体に直接接触又は近接することにより溶岩又は火山灰の含有する３０種類にも及ぶミネラルと人体が保有するミネラルとが化学的に結合（イオン結合、共有結合、配位結合、水素結合）して体内のミネラルをバランスよく増加させてミネラル欠乏症又は過剰症を是正する効果、温熱効果、老化予防、美肌効果、殺菌効果及び消臭効果等を有するとのことである。
【００１５】
第６の例は、天然繊維もしくは化学繊維の母体を、溶岩を粉砕して得た多数の溶岩パウダー及び／又は火山灰を配合した染料で染色する溶岩染め繊維である（例えば、特許文献５）。
【００１６】
特許文献６に係る溶岩染め繊維は、人体に直接接触又は近接することにより溶岩又は火山灰の含有する３０種類にも及ぶミネラルと人体が保有するミネラルとが化学的に結合（イオン結合、共有結合、配位結合、水素結合）して体内のミネラルをバランスよく増加させてミネラル欠乏症又は過剰症を是正する効果、温熱効果、老化予防、美肌効果、殺菌効果及び消臭効果等を有するとのことである。
【先行技術文献】
【特許文献】
【００１７】
【特許文献１】特開平１１−３５０３４２号公報
【特許文献２】実用新案登録第３０７８０７６号公報
【特許文献３】実用新案登録第３１１００４７号公報
【特許文献４】特開２００６−１３２０４２号公報
【特許文献５】特開２００７−２３８４号公報
【特許文献６】特開２００９−１９１４１７号公報
【発明の開示】
【発明が解決しようとする課題】
【００１８】
しかしながら、上記特許文献１〜６のそれぞれに係る、布地、複合ミネラルコーティングシート、多機能繊維シート、近赤外線吸収繊維、溶岩パウダー及び／又は火山灰入り繊維、及び溶岩染め繊維は、いずれも、これらの繊維に含ませるトルマリン、希土鉱石、ミネラル鉱石、タングステン酸化物及び溶岩等の硬度が高い。
従って、これらの有効鉱石成分を塗料やバインダーなどとよく混合させるためには、例えばボールミルや塔式摩砕機等を用いた粒径０．５μ〜５０μの微細な粉末化処理や、繊維への付着処理に手間及びコストがかかる。
加えて、これらの有効鉱石成分はバインダー等と馴染み難いので、混入量が制限されてしまい、これら鉱石の本来の機能を必ずしも十分に発揮しきれない、等の問題点がある。
また、特に、特許文献１、２、４に係る、トルマリン、希土鉱石、タングステン酸化物のいずれか１つ又は２つを含む布地又は繊維では、機能が限定される問題点もある。
【００１９】
本発明は、このような従来の問題点を解決するためになされたものであり、軟質多孔性であることから微粉末化が容易であるとともにバインダー等とも馴染み易いミロネクトン（軟質多孔性古代海洋腐植質）の微粉末を利用することにより、従来の機能繊維に用いられる鉱石類より多量に含有させることが可能であり、比較的低コストで、制菌（抗菌、殺菌）性、制電（除電、静電防止）性、保温（遠赤外線放射）性、消臭性、通気性、マイナスイオン発生等の人体に有益な多機能を有するミロネクトン含有多機能繊維及びその繊維製品を提供することを目的とする。
【課題を解決するための手段】
【００２０】
上記目的を達成するため、請求項１の発明のミロネクトン含有多機能繊維は、天然繊維、化学繊維もしくは機能繊維からなるベース繊維体の片面又は両面の全部又は一部に、ミロネクトンの微粉末を含むコーティングが施されたことを特徴とする。
【００２１】
請求項２の発明のミロネクトン含有多機能繊維は、天然繊維、化学繊維もしくは機能繊維からなるベース繊維体の片面又は両面の全部又は一部に、ミロネクトンの微粉末を混入したインクを用いて任意形状を有するプリントが施されたことを特徴とする。
【００２２】
請求項３の発明は、請求項１又は請求項２記載のミロネクトン含有多機能繊維であって、前記ミロネクトン微粉末を含むコーティング又はプリント中には、適宜量の発泡材が混入されていることを特徴とする。
【００２３】
請求項４の発明は、請求項１乃至請求項３のいずれか１項記載のミロネクトン含有多機能繊維であって、前記コーティング又はプリントが施されたベース繊維体の片面又は両面の全部又は一部に、さらに別の天然繊維、化学繊維もしくは機能繊維からなるカバー繊維体が重畳されたことを特徴とする。
【００２４】
請求項５の発明は、請求項１乃至請求項４のいずれか１項記載のミロネクトン含有多機能繊維であって、前記ベース繊維体は、構成糸の全部又は一部に極細に延伸した銅繊維糸を用いた織物又は編物で構成された機能繊維からなることを特徴とする。
【００２５】
請求項６の発明のミロネクトン含有多機能繊維製品は、天然繊維、化学繊維もしくは機能繊維からなるベース繊維体の片面又は両面の全部又は一部にミロネクトンの微粉末を含むコーティング又はプリントを施したミロネクトン含有多機能繊維が加工されてなることを特徴とする。
【００２６】
請求項７の発明は、請求項６記載のミロネクトン含有多機能繊維製品であって、ベース繊維体に施されたコーティング又はプリント中には、適宜量の発泡材が混入されていることを特徴とする。
【００２７】
請求項８の発明は、請求項６又は請求項７記載のミロネクトン含有多機能繊維製品であって、前記コーティング又はプリントが施されたベース繊維体の片面又は両面の全部又は一部に、さらに別の天然繊維、化学繊維もしくは機能繊維からなるカバー繊維体が重畳されたことを特徴とする。
【００２８】
請求項９の発明は、請求項６乃至請求項８のいずれか１項記載のミロネクトン含有多機能繊維製品であって、前記ベース繊維体は、構成糸の全部又は一部に極細に延伸した銅繊維糸を用いた織物又は編物で構成された機能繊維からなることを特徴とする。
【発明の効果】
【００２９】
請求項１に係る発明によれば、天然繊維、化学繊維もしくは機能繊維からなるベース繊維体の片面又は両面の全部又は一部に微粉末を含むコーティングが施されるミロネクトン（軟質多孔性古代海洋腐植質）が軟質多孔性であることから微粉末化が容易であるとともにバインダー等とも馴染み易いため、従来の機能繊維に用いられる鉱石類より多量に含有させることが可能であって、比較的低コストで、制菌（抗菌、殺菌）性、制電（除電、静電防止）性、保温（遠赤外線放射）性、消臭性、通気性、マイナスイオン発生等の人体に有益な多機能を有するミロネクトン含有多機能繊維を提供できる効果がある。
【００３０】
請求項２に係る発明によれば、天然繊維、化学繊維もしくは機能繊維からなるベース繊維体の片面又は両面の全部又は一部に、ミロネクトンの微粉末を混入したインクを用いて任意形状を有するプリントが、スクリーン印刷やシルク印刷あるいはロール印刷等の汎用的なプリント方法で容易に行うことができることから、低コストで、請求項１に係る発明と同様な、人体に有益な多機能を有するミロネクトン含有多機能繊維を提供できる効果がある。
【００３１】
請求項３に係る発明によれば、請求項１又は請求項２の発明と同様な効果を有するのに加えて、ミロネクトン微粉末を含むコーティング又はプリント中に混入された発泡材により、ベース繊維体の細い繊維をカバーすることで保護するとともに、表面が凹凸状に形成されることで滑り止め効果を有する。
【００３２】
請求項４に係る発明によれば、請求項１乃至請求項３のいずれか１項に係る発明と同様な効果を有するのに加えて、ベース繊維体のミロネクトン微粉末を含むコーティング又はプリントが施された片面又は両面の全部又は一部に重畳されたカバー繊維体によりミロネクトン微粉末を含むコーティング又はプリントが人体又は外部との直接的な接触から保護されるため、磨耗又は損傷することがなく耐久性が確保されるとともに肌触りも良好に保持される効果がある。
【００３３】
請求項５に係る発明によれば、請求項１乃至請求項４のいずれか１項に係る発明と同様な効果を有するのに加えて、銅繊維糸を用いた織物又は編物からなる機能繊維のベース繊維体の片面又は両面の全部又は一部にミロネクトン微粉末を含むコーティング又はプリントが施されることから、特に銅繊維が有する制菌（抗菌、殺菌）性、制電（除電、静電防止）性、保温（遠赤外線放射）性、消臭性等の機能を一層向上させる相乗効果がある。
【００３４】
請求項６に係る発明によれば、ミロネクトン含有多機能繊維製品が、天然繊維、化学繊維もしくは機能繊維からなるベース繊維体の片面又は両面の全部又は一部にミロネクトンの微粉末を含むコーティング又はプリントを施したミロネクトン含有多機能繊維が加工されてなることから、請求項１又は請求項２に係る発明と同様な効果を有する。
【００３５】
請求項７に係る発明によれば、請求項６に係る発明と同様な効果を有するのに加えて、ミロネクトン微粉末を含むコーティング又はプリント中に混入された発泡材により、請求項３に係る発明と同様な効果を有する。
【００３６】
請求項８に係る発明によれば、請求項６又は請求項７の発明と同様な効果を有するのに加えて、ミロネクトン含有多機能繊維製品が、ベース繊維体のミロネクトン微粉末を含むコーティング又はプリントを施した片面又は両面の全部又は一部に、さらに別の天然繊維、化学繊維もしくは機能繊維からなるカバー繊維体が重畳されたことから、請求項４に係る発明と同様な効果を有する。
【００３７】
請求項９に係る発明によれば、請求項６乃至請求項８のいずれか１項に係る発明と同様な効果を有するのに加えて、前記ベース繊維体が、構成糸の全部又は一部に極細に延伸した銅繊維糸を用いた織物又は編物で構成された機能繊維からなることから、請求項５に係る発明と同様な効果を有する。
【図面の簡単な説明】
【００３８】
【図１】本発明の第１の実施例のミロネクトン含有多機能繊維を概念的に示す平面図である。
【図２】本発明のミロネクトン含有多機能繊維に用いられるミロネクトンであって、（ａ）は原石塊の写真、（ｂ）は微粉末の拡大写真である。
【図３】図１のミロネクトン含有多機能繊維の拡大断面図である。
【図４】本発明の第２の実施例のミロネクトン含有多機能繊維を概念的に示す部分拡大断面図である。
【図５】本発明の第３の実施例のミロネクトン含有多機能繊維を概念的に示す部分拡大断面図である。
【図６】本発明の第４の実施例のミロネクトン含有多機能繊維を概念的に示す部分拡大断面図である。
【図７】本発明のベース繊維体として用いる、銅繊維糸を含む織物又は編物からなる機能繊維で、（ａ）はその構成を概念的に示す部分拡大断面図、（ｂ）はその概観を示す部分拡大写真である。
【図８】図７（ａ）に示した銅繊維糸の具体例を示す拡大斜視図で、（ａ）はカバーリング糸、（ｂ）はマルチフィラメント糸、（ｃ）はスパン糸、（ｄ）は紡毛糸である。
【図９】本発明の本製品例のミロネクトン含有多機能繊維の消臭効果の測定結果を示すグラフで、（ａ）は硫化水素（Ｈ２Ｓ）、（ｂ）はアンモニア（ＮＨ３）、（ｃ）は酢酸（Ｃ２Ｈ４Ｏ２）の各濃度の時間経過を示す。
【図１０】本発明の本製品例のミロネクトン含有多機能繊維の各種機能試験における、（ａ）はイソ吉草酸（Ｃ５Ｈ１０Ｏ２）の濃度の時間経過（消臭効果）の測定結果、（ｂ）は遠赤外線効果（暖かさ）を示す感応検査結果のグラフである。
【図１１】本発明における銅繊維糸を用いた機能繊維（カプロンファイバー）の制菌（抗菌、殺菌）効果の測定結果を示すグラフで、（ａ）は抗生物質耐性黄色ブドウ球菌（ＭＲＳＡ）、（ｂ）は黄色ブドウ球菌、（ｃ）は肺炎桿菌の各菌数の時間経過を示す。
【図１２】本発明におけるカプロンファイバーの各種機能試験における、（ａ）は摩擦帯電圧減衰の時間経過（制電又は除電効果）、（ｂ）は硫化水素（Ｈ２Ｓ）の濃度の時間経過（消臭効果）、（ｃ）はメチルメルカプタン（ＣＨ４Ｓ）の時間経過（消臭効果）の測定結果を示すグラフである。
【図１３】本発明のミロネクトン含有多機能繊維を用いて製作された第１の製品例、高機能靴下（ハイソックス）の概観写真である。
【図１４】本発明のミロネクトン含有多機能繊維を用いて製作された第２の製品例、高機能ウエストベルトであって、（ａ）は構成概念図、（ｂ）は人体のウエストに装着された状態の写真である。
【図１５】本発明のミロネクトン含有多機能繊維を用いて製作された第３の製品例、高機能中敷（インソール）であって、（ａ）は構成概念図、（ｂ）は表面の写真、（ｃ）裏面の写真である。
【図１６】本発明のミロネクトン含有多機能繊維を用いて製作された第４の製品例、高機能ベストの概観写真である。
【図１７】本発明のミロネクトン含有多機能繊維を用いて製作された第５の製品例、高機能二の腕用シェイパーであって、（ａ）は展開状態の写真、（ｂ）は人体の二の腕に装着された状態の写真である。
【図１８】本発明のミロネクトン含有多機能繊維を用いて製作された第６の製品、の高機能ネックウォーマーであって、（ａ）は概観写真、（ｂ）は人体の首元に装着された状態の写真である。
【発明を実施するための形態】
【００３９】
以下、本発明のミロネクトン含有多機能繊維及びその繊維製品について実施例の添付図面を参照して説明する。
【００４０】
まず、朝倉徹（医学博士）宮城学院女子大学教授、東北大学大学院消化器病態学分野非常勤講師によれば、学名「ミロネクトン」Ｍは、福島県棚倉町等で採掘される天然無機物質の「軟質多孔性古代海洋腐植質」といわれるもので、数千万年前の魚介類などのネクトン、プランクトン、海草、藻類その他の海洋動植物の遺骸が海底に埋没堆積して、長い期間微生物による分解、代謝、再合成を繰り返し独特な多孔質構造に至ったと考えられている（図２（ａ）（ｂ）参照）。図２（ｂ）において、多数の黒点状に見えるのは多孔質の各々の細孔Ｈである。
【００４１】
ミロネクトンＭは、採取時は軟らかな岩の印象であるが、細かく砕けばその微細な粒子の一つ一つに図２に示すような無数の細孔Ｈ（平均細孔半径は５００Å）があり、その表面積は１ｇ当たり２５０ｍ２にも及ぶといわれる。このため、ゼオライトやクリストバライトなどの吸着剤の２倍以上であり、その作用効能は優れた吸着能によってもたらされている。この無数の細孔Ｈが、様々な不純物や有害物質を吸着するだけでなく、内部に棲息するバクテリアの働きとイオン交換によってそれらを分解し、さらには成分として含まれているミネラルが溶出する。こうした性質が、様々な分野で驚異的な効能を発揮し、理想に近い形での遠赤外線効果もある。
【００４２】
ミロネクトンは、６６種類以上のミネラルを含んでおり、中でも珪酸（ＳｉＯ２、  Ｓｉ３Ｏ９、  Ｓｉ６Ｏ１８）が主体であることが特徴である。すなわち、その成分は、無水珪酸（ＳｉＯ２  ）５５．００％、アルミニウム（Ａｌ）１３．００％、酸化鉄（ＦｅＯ）４．１０％、カルシウム（Ｃａ）３．６０％、マグネシウム（Ｍｇ）１．６０％、硫黄（Ｓ）１．１０％、カリウム（Ｋ）０．１７３％、チタン（Ｔｉ）０．１６０％、リン（Ｐ）０．０７０％、コバルト（Ｃｏ）０．０６０％、ナトリウム（Ｎａ）０．０５０％、マンガン（Ｍｎ）０．０４０％、ストロンチウム（Ｓｒ）０．００７％、バリウム（Ｂａ）０．００７％、錫（Ｓｎ）０．００６％、亜鉛（Ｚｎ）０．００６％、バナジウム（Ｖ）０．００３％、ポロニウム（Ｐｏ）０．００３％、ニッケル（Ｎｉ）０．００２％、銅（Ｃｕ）０．００１％等を含有するとともに、前記成分により膨潤する層状格子をもつ粘土鉱物の一種であるモンモリロナイト（Ｒ０．３３Ａｌ４（Ｓｉ７．３３Ａｌ０．６７）Ｏ２０（ＯＨ）４・ｎＨ２Ｏ  ）、（Ｒ＝Ｎａ＋、Ｋ＋、Ｍｇ２＋、Ｃａ２＋）を構成している。
【００４３】
ミロネクトンの効果、効能は、例えば、次の通り多岐の分野に及ぶ。
【００４４】
［土壌改良、農作物や植物への効果］
ミロネクトンは、安定多収穫栽培を目指す有機農法の苗床の水質、土壌改良に有効である。酸性土の中和や栄養素の補給を通じて、土壌を改良し連作障害を排除する。また、肥料の成分を充分に吸収し、その流失を防止する効果もある。前記含有成分自体にも、農作物の肥効を高め、品質を向上させる働きがある。さらに、酸性雨、農薬による被害も解消する。
【００４５】
［水質浄化、活性化効果］
例えば貯水池の場合、従来の濾過材吸着では飽和点が早く、一時的な効果しか得られないが、ミロネクトンは、有益なバクテリアによる有害物質の除去作用と各種ミネラルによる殺菌作用の相乗効果で、栄養素が多く腐敗し難い水質に改善する（水道法水質基準適合証明書を取得（承認番号：東技研第ｌ０８６−Ａ号、Ｂ号））。
【００４６】
また、ミロネクトンを水に溶かした４７．４Ｈｚのクラスターは、水道水の３分の１の大きさであり、毛根の奥の細胞まで届くことができるため毛髪環境の改善に役立っている。水の分子集団の大きさであるクラスターの大きさは、Ｈｚ（ヘルツ）で表し、この値が小さいほどクラスターの小さい水ということになり、体内に素早く吸収され易いことから健康に良好な効果があると言われている。世界中から難病患者が集まるフランスのルルドの泉や、世界の長寿村の飲料水のクラスターの平均は７０〜８０Ｈｚ台である。日本の温泉の飲める源泉水は、それを凌ぐ５０〜６０Ｈｚ台という世界トップクラスのものが幾つもあるが、５０Ｈｚを切るようなものは報告がなく、一説によると美豊泉のクラスター値４７．４Ｈｚと同様に、まさに世界最小と考えられている。
【００４７】
［家畜への効能］
ミロネクトンの吸着作用により、家畜体内にある毒素を吸収して排泄し易くする他、イオン交換によってミネラルが添加されるため、家畜の発育促進や健康維持に効果的である。餌に混ぜることで家畜等の胃腸機能向上、肉質及び乳質改善、発育促進、排泄物消臭効果等が謳われている。ネズミの実験では、餌に少量のミロネクトンを混ぜておくと薬剤性腸炎の発生が抑制される傾向が見られた。
【００４８】
［人体への効能］
ミロネクトンは、コラーゲンの形成をはじめ、コレステロールの代謝、副腎皮質の活性化、白血球及びインターフエロンの増強、さらにはぶどう球菌・大腸菌・白癬菌（水虫）など、さまざまな病原菌に対する制菌、抗菌、消臭等々の効果がある。また、ミロネクトン微粉末をパックや洗顔フォームのパウダーに混ぜると皮脂や毛穴の汚れ除去に有効であり、特にアトピー体質に悩む人には皮膚炎症状を抑える効果がある。さらに、ミロネクトンが放射する遠赤外線が、頭皮の刺激を促し毛母細胞の分裂を促進、毛穴の汚れを除去する効果がある。ミロネクトンの表面ｐＨは７．４で、人の血液とほぼ等しいことも特筆される。
【００４９】
こうした効能は、アクアリウムの領域でも水槽環境の維持に極めて良好な効果をあげている。ミロネクトンを構成するＳｉ３Ｏ９やＳｉ６Ｏ１８は、水中で多量の酸素を放出し、光合成を促進し水草の成長を促す。さらに水槽内の不純物を吸着除去することで水の腐敗を防止し、バクテリアを活性化する。ビーシュリンプや甲殻類の脱皮不全防止、色揚げ効果、繁殖成長促進効果があるとされている。「奇跡の泥」ともいわれるミロネクトンが有する効能はこれらに留まらず、今後様々な領域に広がっていくことが予見される。
【００５０】
さらに、ミロネクトンは、軟質多孔性で微粉末化が容易であるとともに、砕かれた粒子の集まりが水を含めばいわゆる土の状態になり、各種塗料やプリント用インク等に用いられるバインダー等とも馴染み易い特性も有している。
【００５１】
本発明者は、このような多岐に亘る優れた効果、効能及び特性を有するミロネクトンに着目し、以下に述ベる本発明のミロネクトン含有多機能繊維を開発することに成功した。
【実施例１】
【００５２】
本発明の一実施例のミロネクトン含有多機能繊維１は、図１及び３に示すように、天然繊維、化学繊維もしくは機能繊維からなるベース繊維体３の片面に、ミロネクトンの微粉末を含むコーティング２を施してなる。この微粉末の平均粒径は通常１０μ前後であるが、必要に応じてさらに細かく粉砕することもできる。
【００５３】
天然繊維としては、綿、カボックなどの種子毛繊維、アマ、ラヒーなど靭皮繊維、マニラアサなど葉脈繊維、ヤシなどの果実繊維等々の植物繊維と、羊毛などの獣毛繊維や絹繊維等の動物繊維が適用できる。
【００５４】
化学繊維としては、人工的に造られた有機質繊維と無機質繊維がある。有機質繊維には、再生繊維、半合成繊維、合成繊維がある。
【００５５】
再生繊維は、天然のセルロースやタンパク質などの高分子物質を溶媒に溶解してノズルから糸状に引出すと同時に凝固させて得られる繊維と、セルロースやタンパク質を化学的に変化させ溶解し易い分子として溶解紡糸後再び化学変化により元の物質に変化させた繊維である。
【００５６】
半合成繊維は、天然に存在している糸状高分子を溶解し易い分子に変化させて溶解紡糸後得られた繊維であって、その化学組成が天然の糸状高分子と異なるものである。
【００５７】
合成繊維は、分子量の小さい化合物から人工的に分子量の高い高分子化合物を造り出して溶解又は溶融しノズルから紡糸して得られる化学繊維で、ナイロン、ポリエステル繊維や、ポリプロピレン、ポリアクリロニトリル繊維すなわちアクリル繊維、ビニロン、さらにバラ系ポリアミド繊維、ポリアセタール繊維などの高機能繊維等々がある。
【００５８】
無機質繊維には、ガラス繊維、炭素繊維、ステンレス繊維などの金属繊維等がある。
【００５９】
ここで、ベース繊維体としては、特に、先に本願の発明者及び出願人（いずれも同一人）による特願２００２−３１５０９０（特許第４３０７８１９号）に記載の発明である、構成糸の全部又は一部に極細に延伸した銅繊維糸を用いた織物又は編物からなる機能繊維（商品名「カプロンファイバー」）を好適に使用することできる。
【００６０】
このベース繊維体を構成する機能繊維であるカプロンファイバー３は、図７（ａ）、（ｂ）に示すように、経糸３ａと緯糸３ｂとを交絡してなる織物で、その表面にあらわれる緯糸３ｂには銅繊維糸４が用いられている。この銅繊維糸４は、導電性に優れた「純銅」を極細に延伸した銅繊維６を含み、銅繊維６を例えば人体に接触させることにより人体に帯電した静電気を除去すると同時に、銅繊維６自体から発生する銅イオンにより抗菌・防臭機能も得られるため清浄性を保持することもできる。
【００６１】
銅繊維糸４は、具体的には、図８（ａ）に示すように、伸縮性を有するプラスチック繊維糸などからなる芯糸５に極細に延伸した銅繊維６を巻き付けてなるカバーリング糸４ａであっても、図８（ｂ）に示すように、極細に延伸した銅繊維６を複数集束したマルチフィラメント糸４ｂであっても、図８（ｃ）に示すように、銅繊維束同士あるいは銅繊維束６’と他の繊維束７とを撚り合わせてなるスパン糸４ｃであっても、図８（ｄ）に示すように、銅繊維６をカットしてなる短繊維６”と他の短繊維７’との紡毛糸４ｄであっても、その他の繊維糸形態でもよい。
【００６２】
カバーリング糸４ａは、銅繊維６がカバーリング側の糸であるため、その太さが１０μ〜３０μ、伸度が１．２６％、引張強度が０．３Ｎ（ｇｆ）しか期待できないとしても、織物や編物の構成糸として使用しても支障をきたすことがないばかりでなく、人体との接触によるカバーリング側の糸が銅繊維６となるため除電（制電）効果は有効に機能するし、銅イオン発生によるイオン効果も最大限に発揮できるものとなる。
【００６３】
マルチフィラメント糸４ｂとスパン糸４ｃは、単独の銅繊維６の伸度及び引張強度を、集束することにより補い、優れた寸法安定性が得られるようになっている。また、紡毛糸４ｄは銅繊維からなる短繊維６”が糸の周囲に凸出しているので、恰も無数のアンテナを立てたかのような外観を呈し、人体との接触を効率的に高めることができる。
【００６４】
ここで、カプロンファイバー３の抗菌機能を説明する。例えば、芯糸に極細に延伸した純銅からなる太さ２０μの銅繊維６を巻き付けてなるカバーリング糸４ａを緯糸に織り込んだカプロンファイバー３の１００ｃｍ×５０ｃｍサイズの小片と、同サイズの銅繊維糸を用いない、１００％ポリエステルＹの小片を用い、スタート時点の細菌汚染量を揃えておいた上で、菌数の時間経過を測定した結果を、図１１（ａ）抗生物質耐性黄色ブドウ球菌（ＭＲＳＡ）、（ｂ）黄色ブドウ球菌、（ｃ）肺炎桿菌の場合について示す。
いずれの場合も、ポリエステルＹの場合は、菌数が急増するのに対して、カプロンファイバー３の場合は、逆に急減し、１８時間後には測定限界（２０個）に達する。
【００６５】
次に、カプロンファイバー３の除電（制電、静電防止）効果を説明する。図示しないが、静電誘導などにより帯電（＋）した人体などに、カプロンファイバー３を近づけると、カプロンファイバー３が人体などと逆の電荷（−）を帯び強い電界が生じ、空気が電離（コロナ放電）し、各々逆電荷の方向へ移動し中和される。このようにして、カプロンファイバー３を人体などに覆被し少なくとも５乃至１０分以上保持することにより、人体などに蓄えられた静電気を十分に放電して除電（又は制電）効果が得られるのである。
例えば、芯糸に極細に延伸した純銅からなる太さ２０μの銅繊維６を巻き付けてなるカバーリング糸４ａを緯糸に織り込んだカプロンファイバー３の１００ｃｍ×５０ｃｍサイズの小片と、同サイズの銅繊維糸を用いない、１００％ポリエステルＹの小片を用い、温度２０°Ｃ、湿度３３％の雰囲気下で、それぞれ摩擦布（綿）により摩擦帯電させ、標準的な帯電圧減衰測定法（ＪＩＳ  Ｌ−１０９４−１９９７）に基づいて、帯電圧減衰の時間経過を測定した結果が、図１２（ａ）に示すグラフである。
【００６６】
図１２（ａ）によれば、カプロンファイバー３の場合、計測直後から帯電圧１，１００Ｖである。この値は人体が感じ取れる静電気レベル（４，０００Ｖ位）より大幅に低いことが判る。これに対し、ポリエステルＹの場合、計測直後から帯電圧２０，０００Ｖに限りなく近くあり、減衰した６０秒後の値でも人体が痛感できる静電気レベルより大幅に高い（１５，０００Ｖ以上）ことが判る。
【００６７】
したがって、カプロンファイバー３を上記したように、人体などに覆被すると、カプロンファイバー３はコロナ放電（自己放電）による電荷の中和効果と、人体などの帯電体に接触することによる直接漏洩との組合せにより確実に除電する除電（制電、静電防止）効果が得られる。
【００６８】
次に、カプロンファイバー３の触媒活性評価の一環として硫化水素（Ｈ２Ｓ）及びメチルメルカブタン（ＣＨ４Ｓ）で長時間処理した後の除去効果（消臭効果）を測定した測定結果について説明する。
【００６９】
［測定方法］
カプロンファイバー３の試料０．５ｇを１Ｌのテドラーバックに入れて、パーミエータ（ガステック製：  ＰＤ−１Ｂ）により硫化水素（Ｈ２Ｓ）及びメチルメルカプタン（ＣＨ４Ｓ）を導入した。導入濃度は、硫化水素３．１３２ｐｐｍ、メチルメルカブタン２．２５４ｐｐｍで、導入時間は２４時間以上で吸着飽和させることを試みた。ブランクＸは空のテドラーバックで、同様に硫化水素（Ｈ２Ｓ）及びメチルメルカブタン（ＣＨ４Ｓ）を導入した。その後、硫化水素（Ｈ２Ｓ）及びメチルメルカブタン（ＣＨ４Ｓ）導入を停止して、テドラーバック内の各濃度を測定した。ガス濃度の分析は、ガスクロマトグラフィーＦＰＤ（日立製作所製：  ＧＣ−３０００）で行った。カラムは、ガラスカラム（φ３ｍｍ×３ｍ）、充填剤はＯＤＰＮ２５％  ＵＮＩＰＯＲＴ  ＨＰを使用した。
【００７０】
［測定結果］
硫化水素及びメチルメルカプタンの測定結果を示す図１２（ｂ）及び（ｃ）から明らかなように、吸着飽和後もカプロンファイバー３の存在により、硫化水素、メチルメルカプタン共に減少することが判った。これにより、カプロンファイバー３中の銅繊維６（図７（ａ））が触媒となって硫化水素、メチルメルカブタンを除去していることが明らかとなった。
【００７１】
さて、このような効果のあるカプロンファイバーをベース繊維体として用いる場合の詳細を説明する。
図３に戻って、カプロンファイバー（ベース繊維体）３の片面にミロネクトンの微粉末を適量混入したインク又は塗料を用いていずれも公知の方法でプリント又は塗布することによりコーティング２を施すことができる。
【００７２】
塗布によるコーティング２は、いずれも公知の例えばニトロセルロースラッカー、フタル酸樹脂塗料、アミノアルキド樹脂塗料、エポキシ樹脂塗料、ビニル樹脂塗料、ポリウレタン樹脂塗料、アクリル樹脂塗料、フッ素樹脂塗料、フェノール樹脂塗料などの合成樹脂塗料にミロネクトンの例えば粒径μオーダーの微粉末と分散剤あるいは塗膜性を向上させる可塑剤などの改質剤を適宜配合した塗料を用いてベース繊維体３の片面に適宜例えば数十μオーダーの膜厚で施すことができる。合成樹脂塗料の種類やミロネクトン微粉末の混入量あるいはコーティング膜厚などは、用途に応じて適宜選択的に設定される。
【００７３】
プリントによるコーティング２は、いずれも公知の例えばアクリル酸エステル樹脂、ポリウレタン樹脂、メタクリル樹脂、メラミン樹脂、塩化ビニル樹脂、シリコーン樹脂などのバインダーに適宜な溶剤に混合し、必要に応じて増粘剤、着色剤、揮発剤などを添加し、ミロネクトンの微粉末を例えば３０重量％以下の適宜量混入したインクを用いて、例えばスクリーン印刷、シルク印刷あるいはロール印刷等の公知の印刷方法でベース繊維体３の片面にプリントして加熱又は自然乾燥させることにより施すことができる。
【００７４】
また、プリントによるコーティング２は、例えば、剥離性を有する紙又はフィルムにスクリーン、オフセット、インクジェット、カラーコピーなどの印刷技法を用いて、図１に示すような多数の小円形からなる水玉模様など所望の図柄を容易に形成することができる。
【００７５】
さらに、プリントによるコーティング２を施した後にベとつきを防止するために、ミロネクトンの微粉末を混入するバインダーを適宜の配合材により調整する。
【実施例２】
【００７６】
本発明の別の実施例のミロネクトン含有多機能繊維１Ａは、図４に示すように、ミロネクトンの微粉末を含むコーティング２がベース繊維体３の両面に施される点を除き前記実施例１と同様である。
【００７７】
言い換えれば、この実施例のミロネクトン含有多機能繊維１Ａは、前記実施例１のミロネクトン含有多機能繊維１のコーティング２が施された面の裏面にもコーティング２が施された形態である。したがって、同じ構成部材には厚さ等の一部形状が異なっていても図１と同一の符号を付し、詳細な説明は省略する。
【００７８】
なお、図４では例えば水玉模様のコーティング２がベース繊維体３の両面に相互にずれた位置に施されているが、相互に重なり合うように一致させることもできる。
【実施例３】
【００７９】
本発明のまた別の実施例のミロネクトン含有多機能繊維１Ｂは、図５に示すように、前記実施例１のミロネクトン含有多機能繊維１のミロネクトンの微粉末を含むコーティング２が施されたベース繊維体３の片面に、さらに別の天然繊維、化学繊維もしくは機能繊維からなるカバー繊維体３Ａが重畳される形態である。
【００８０】
カバー繊維体３Ａは、前記実施例１のベース繊維体３と構成及び厚みの双方又は一方が、用途に応じて同一もしくは相異してもよい。したがって、同じ構成部材には厚さ等の一部形状が異なっていても図３と同一の符号を付し、詳細な説明は省略する。
【実施例４】
【００８１】
本発明のさらに別の実施例のミロネクトン含有多機能繊維１Ｃは、図６に示すように、前記実施例２のミロネクトン含有多機能繊維１Ａのミロネクトンの微粉末を含むコーティング２が施されたベース繊維体３の両面に、さらに別の天然繊維、化学繊維もしくは機能繊維からなるカバー繊維体３Ａ、３Ｂがそれぞれ重畳される形態である。
【００８２】
カバー繊維体３Ａ、３Ｂは、それぞれ前記実施例２のベース繊維体３と構成及び厚みの双方又は一方が、用途に応じて同一もしくは相異してもよい。したがって、同じ構成部材には厚さ等の一部形状が異なっていても図４と同一の符号を付し、詳細な説明は省略する。
【００８３】
上記実施例３、４においては、ミロネクトン微粉末を含むコーティング２が施されたベース繊維体３の片面又は両面に重畳されたカバー繊維体３Ａ、３Ｂによりコーティング２が人体又は外部との接触から保護されるため、磨耗又は損傷することがなく耐久性が確保されるとともに肌触りも良好に保持される。
【００８４】
このように、ミロネクトンの微粉末を含むコーティング２がベース繊維体３の片面又は両面に施された本発明のミロネクトン含有多機能繊維１、１Ａ、１Ｂ、１Ｃは、ミロネクトン自体の前記多岐に亘る優れた効能・特性に加え、ベース繊維体３にカプロンファイバーを用いた場合は前記した銅繊維６が有する制菌（抗菌、殺菌）性、制電（除電、静電防止）性、保温（遠赤外線放射）性、消臭性等の機能を一層向上させる相乗効果がある。
【００８５】
ここで、特に本発明のミロネクトン含有多機能繊維１の消臭効果及び遠赤外線（保温）効果の測定結果について、図９及び１０を参照し説明する。
【００８６】
［測定方法］
提供試料は、カプロンファイバーからなるベース繊維体３の片面にミロネクトンの微粉末を含むコーティング２が施されたミロネクトン含有多機能繊維１を０．５ｇとり、ガラス瓶中に入れ、初期、３０分、６０分後のガスの濃度変化を検知管（ガステック社）で測定した。使用した臭気ガスは、硫化水素（Ｈ２Ｓ）、アンモニア（ＮＨ３）、酢酸（Ｃ２Ｈ４Ｏ２）、イソ吉草酸（Ｃ５Ｈ１０Ｏ２）の４種類である。なお、ブランクＸは、繊維体を入れていない空のガラス瓶に対して同様に前記臭気ガスを導入した場合である。
【００８７】
硫化水素（Ｈ２Ｓ）は、腐卵臭を有する有毒なガスである。特に、排泄物、タバコ、生ゴミなどから発生する。測定には、検知管（ガステック：  ４ＬＬ）を用い、初期濃度は２０６ｐｐｍであった。
【００８８】
アンモニア（ＮＨ３）は、特有の強い刺激臭を有する。汗臭、加齢臭、排准臭、タバコ臭、生ゴミ臭などに含まれている。測定には、検知管（ガステック：  ３ＬＡ）を用い、初期濃度は２０５ｐｐｍであった。
【００８９】
酢酸（Ｃ２Ｈ４Ｏ２）は、酢の臭い、刺激臭がある。汗臭、加齢臭、排泄臭、タバコ臭などに含まれている。測定には、検知管（ガステック：  ８Ｌ）を用い、初期濃度は１００ｐｐｍであった。
【００９０】
イソ吉草酸（Ｃ５Ｈ１０Ｏ２）は、足の裏の臭いの原因物質である。汗臭、加齢臭などに含まれる。測定には、検知管（ガステック：  ８Ｌ）を用いた。イソ吉草酸は、揮発性が高くないため、初期のガス濃度をコントロールできなかった。そこで、ガラス瓶にイソ吉草酸原液を５μＬ滴下して、実験を行った。ブランクＸの空の瓶で、１時間後に９０ｐｐｍになった。
【００９１】
［測定結果］
硫化水素（Ｈ２Ｓ）の場合の測定結果を図９（ａ）に示す。硫化水素の初期濃度は、２０６ｐｐｍで、３０分後にミロネクトン含有多機能繊維１では、検出限界以下（０ｐｐｍ）になった。ミロネクトン自体では、硫化水素の除去は殆ど認められないことが判っており、カプロンファイバーからなるベース繊維体３の銅繊維６により硫化水素が除去できる機能があることが明らかとなった。
【００９２】
アンモニア（ＮＨ３）の場合の測定結果を図９（ｂ）に示す。アンモニアの初期濃度は、２０５ｐｐｍで、ミロネクトン微粉末の含有量を十分に高めたミロネクトン含有多機能繊維１は３０分後１０ｐｐｍ、６０分後に５ｐｐｍで、アンモニア除去効果が高いことが判った。このことから、アンモニアの除去にはミロネクトン微粉末による吸着の影響が大きいと思われる。なお、銅繊維自体にアンモ二アの除去効果は殆どなく、通常の生地自体でアンモニアを吸着除去できることがわかっており、カプロンファイバーからなるベース繊維体３（図７）単体でもアンモニアの除去効果は認められているため、ミロネクトン含有多機能繊維１におけるアンモニア除去の相乗効果がある。
【００９３】
酢酸（Ｃ２Ｈ４Ｏ２）の場合の測定結果を図９（ｃ）示す。酢酸の初期濃度は、１００ｐｐｍで、ミロネクトン微粉末の含有量を高めたミロネクトン含有多機能繊維１は３０分後１８ｐｐｍ、６０分後に７ｐｐｍで、酢酸除去効果が高いことが判った。なお、銅繊維自体でも酢酸除去効果が認められているため、ミロネクトン含有多機能繊維１における酢酸除去の相乗効果がある。
【００９４】
イソ吉草酸（Ｃ５Ｈ１０Ｏ２）の場合は、上述した硫化水素、アンモニア及び酢酸の試験方法とは異なり、イソ吉草酸濃度の増加の抑制状況を評価した結果を図１０（ａ）に示す。ブランクＸ（空の瓶）で、イソ吉草酸濃度は６０分後に９０ｐｐｍになった。ミロネクトン微粉末の含有量を十分高めたミロネクトン含有多機能繊維１では、６０分後でも７ｐｐｍと大幅に抑制できることが判った。
【００９５】
［赤外線放射（保温）効果の測定結果］
信州大学繊維学部西松研究所による感応検査（人の感覚による評価方法）の結果を図１０（ｂ）に示す。この結果、カプロンファイバーからなるベース繊維体３にミロネクトンの微粉末を含むコーティング２が施されたミロネクトン含有多機能繊維１は、従来のポリエステル１００％生地Ｙを装着している時と比べて約１１％〜２７％暖かいと感じる度合いが高いことが判った。ミロネクトン含有多機能繊維１の赤外線放射（保温）効果は、カプロンファイバーの銅繊維とミロネクトンによる相乗効果により一層向上するものである。
【００９６】
また、本発明のミロネクトン含有多機能繊維は、パッチテスト（日本産業皮膚衛生協会の皮膚添付試験）で皮膚への安全性についても確認済みである。カプロンファイバーにおける銅繊維を使用しているので緑青が発生する可能性があるが、人体に何ら害はなく（昭和５９年厚生省緑青無害認定済み）、厚生労働省は銅を人体の必須ミネラルに追加している。
【００９７】
次に、カプロンファイバーからなるベース繊維体３にミロネクトンの微粉末を含むコーティング２を施こし、制菌（抗菌、殺菌）性、制電（除電、静電防止）性、保温（遠赤外線放射）性、消臭性、通気性、マイナスイオン発生等の人体に有益な多機能を有する本発明のミロネクトン含有多機能繊維が加工されてなるミロネクトン含有多機能繊維製品の幾つかの製品例について、図１３〜１５を参照して説明する。
［製品例１］
【００９８】
本製品例の高機能靴下（ハイソックス）１０は、図１３に示すように、全体がカプロンファイバーからなるベース繊維体３からなり、この実施例では少なくとも足底面の人肌に接する内面にミロネクトンの微粉末を含むコーティング２が施されるとともに別のカプロンファイバーからなるカバー繊維体３Ａが重畳されたミロネクトン含有多機能繊維１Ｂ（上記実施例３、図５）が用いられている。
【００９９】
また、この実施例においては、プリント用インクとしてバインダーに発泡材が適宜量混入されている。この発泡材は、内部に無数の気泡を含む樹脂又はゴムであって、元となる樹脂やゴムの中に発泡剤を加え、炭酸ガスやアンモニアガスを発生させて造ることができる。
【０１００】
この発泡材により、カプロンファイバー３中の細くて弱い銅繊維６（図７、８参照）をカバーすることで保護するとともに、表面が凹凸状に形成されることで滑り止め効果を有する。
【０１０１】
このため、高機能ハイソックス１０は、ミロネクトンの微粉末を含むコーティング２が制菌（抗菌）性、制電（除電、静電防止）性、保温（遠赤外線放射）性、消臭性、通気性、マイナスイオン発生、さらには滑り止め等の有益な多機能性を有する快適なハイソックスとなっている。
［製品例２］
【０１０２】
また、人体のウエスト部に巻き付けて使用する本製品例の高機能ウエストベルト１１は、図１４（ａ）に示すように、背部１１ａと、側脇部１１ｂ、１１ｂ’と、前廻し部１１ｃ、１１ｃ’と、伸縮性性能を有する生地を用いた補助ベルト１１ｄ、１１ｄ’とからなり、背部１１ａを人体ウエストの背側に当て、側脇部１１ｂ、１１ｂ’から延びた前廻し部１１ｃ、１１ｃ’を前腹側で重ねてベルベット式ファスナー等の固着具（図示しない）で固定し、補助ベルト１１ｄ、１１ｄ’の伸縮力を利用してウエストに強く締付けできるようになっている。この高機能ウエストベルト１１の背部１１ａと側脇部１１ｂ、１１ｂ’と前廻し部１１ｃ、１１ｃ’のうち、この実施例では人体が接触する内面にミロネクトンの微粉末を含むコーティング２が、カプロンファイバー（銅繊維糸４を含む）からなるベース繊維体３の片面に施されるとともにその面にさらに別のカプロンファイバー（銅繊維糸４を含む）からなるカバー繊維体３Ａが重畳されてなるミロネクトン含有多機能繊維１Ｂ（上記実施例３、図５）が用いられている。
【０１０３】
このため、本製品例の高機能ウエストベルト１１は、制菌（抗菌）性、制電（除電、静電防止）性、保温（遠赤外線放射）性、消臭性、通気性、マイナスイオン発生等の人体に有益で快適な多機能性を有している。
【０１０４】
このような高機能ウエストベルトとしては、腰痛対策用の他に、いずれも図示しないが、脂肪が蓄積した下腹部を締付けて特に９０％以上の放射率を有する遠赤外線放射機能を有するプリント２により圧迫し遠赤外線放射の刺激で脂肪の燃焼をサポートするとともにヒップアップ機能も備えた燃焼スパッツベルト、及び下腹部を持上げるように締付けて保持し内臓下垂あるいは骨盤前傾など人体姿勢バランスを改善するお腹シェイカー、等の変形形態にも適用できる。
［製品例３］
【０１０５】
また、本製品例の靴の高機能中敷（インソール）１２は、図１３の構成概念図（ａ）、表面の写真（ｂ）、裏面の写真（ｃ）に示すように、基層１２ａと表層１２ｂとからなり、靴の中に装填して使用される。この高機能インソール１２の少なくとも表層１２ｂとしては、靴を履いた足の足裏に密着するカプロンファイバー（銅繊維糸４を含む）からなるベース繊維体３と、その裏面にミロネクトンの微粉末を含むコーティング２が施されるとともに別のカプロンファイバーからなるカバー繊維体（銅繊維糸４を含む）３Ａが重畳されてなるミロネクトン含有多機能繊維１Ｂ（上記実施例３、図５）が用いられている。
【０１０６】
特に、図１５（ｃ）に示すカバー繊維体３Ａは、メッシュ状に構成し、通気性を向上させてある。
【０１０７】
このため、本製品例の高機能インソール１２は、制菌（抗菌）性、制電（除電、静電防止）性、保温（遠赤外線放射）性、消臭性、通気性、マイナスイオン発生等の有益で快適な多機能性を有している。
［製品例４］
【０１０８】
また、本製品例の高機能ベスト１３は、図１６に示すように、全体がカプロンファイバーからなるベース繊維体３からなり、この実施例では人体側の内面にミロネクトンの微粉末を含むコーティング２が施されるとともに別のカプロンファイバーからなるカバー繊維体３Ａが重畳されたミロネクトン含有多機能繊維１Ｂ（前記実施例３）が用いられている。
【０１０９】
このため、本製品例の高機能ベスト１３は、制菌（抗菌）性、制電（除電、静電防止）性、保温（遠赤外線放射）性、消臭性、通気性、マイナスイオン発生等の人体に有益で快適な多機能性を有し、さらにフィット性のある素材を使用することにより、夏爽やかで冬暖かに蒸れることなく快適に着用できる。
［製品例５］
【０１１０】
また、本製品例の高機能二の腕用シェイパー１４は、図１７に示すように、全体がカプロンファイバーからなるベース繊維体３からなり、この実施例では少なくとも人体の二の腕部分に接する側の内面にミロネクトンの微粉末を含むコーティング２が施されるとともに別のカプロンファイバーからなるカバー繊維体３Ａが重畳されたミロネクトン含有多機能繊維１Ｂ（上記実施例３、図５）が用いられている。
【０１１１】
このため、本製品例の高機能二の腕用シェイパー１４は、制菌（抗菌）性、制電（除電、静電防止）性、保温（遠赤外線放射）性、消臭性、通気性、マイナスイオン発生等の人体に有益で快適な多機能性を有し、肩と二の腕の谷問、二の腕とひじの間の筋肉の両端を締付けると筋肉が活発に働き、特に９０％以上の放射率を有する遠赤外線放射機能を有するプリント２による圧迫及び遠赤外線放射の刺激で脂肪の燃焼をサポートする働きがある。
［製品例６］
【０１１２】
また、本製品例の高機能ネックウォーマー１５は、図１８に示すように、全体がカプロンファイバーからなるベース繊維体３からなり、この実施例では人体側の内面にミロネクトンの微粉末を含むコーティング２が施されるとともに別のカプロンファイバーからなるカバー繊維体３Ａが重畳されたミロネクトン含有多機能繊維１Ｂ（上記実施例３、図５）が用いられている。
【０１１３】
このため、本製品例の高機能ネックウォーマー１５は、制菌（抗菌）性、制電（除電、静電防止）性、保温（遠赤外線放射）性、消臭性、通気性、マイナスイオン発生等の人体に有益で快適な多機能性を有し、首元を健康的に暖めることができる。
【０１１４】
上記実施例のハイソックス１０、ウエストベルト１１、インソール１２、ベスト１３、二の腕用シェイパー１４及びネックウォーマー１５等のミロネクトン含有多機能繊維製品においては、ミロネクトン微粉末を含むコーティング２が施されたベース繊維体３の片面に重畳されたカバー繊維体３Ａによりコーティング２が人体又は外部との接触から保護されるため、磨耗又は損傷することがなく耐久性が確保されるとともに肌触りも良好に保持される。カバー繊維体３Ａが人体の外側又は内側に配置されるかは、通常は前者であるが、いずれの配置方法もよい。
【０１１５】
なお、上記実施例においては、本発明のミロネクトン含有多機能繊維製品例としてハイソックス１０、ウエストベルト１１、インソール１２、ベスト１３、二の腕用シェイパー１４及びネックウォーマー１５を例示したが、これ以外に、高機能インナーウェアーやその他種々の織物（又は編物）製品に使用できることは勿論である。
【０１１６】
また、本発明のミロネクトン含有多機能繊維の技術は、前記ミロネクトン含有多機能繊維をカットしてなる短繊維と他の繊維とを混紡して得た繊維層を積層してニードルパンチなどによって絡合一体化したフェルトなどにも応用できるもので、種々の変形形態とすることができる。
【０１１７】
例えば、前記ベース繊維体の片面又は両面にミロネクトンの微粉末を含むコーティング又はプリントを施す方法に比べてコスト高となるが、レイヨン繊維などの繊維母体中にミロネクトン微粉末を練り込んで紡糸する変形形態とすることもできる。
【産業上の利用可能性】
【０１１８】
本発明のミロネクトン含有多機能繊維は、天然繊維、化学繊維もしくは特に銅などの特殊金属繊維を含む機能繊維からなるベース繊維体に微粉末を含むコーティング又はプリントが施されるミロネクトンが軟質多孔性であるため微粉末化が容易であるとともにバインダー等とも馴染み易いことから、従来の機能繊維に用いられる鉱石類より多量に含有させることが可能であるとともに比較的低コストで、制菌（抗菌）性、制電（除電、静電防止）性、保温（遠赤外線放射）性、消臭性、通気性、マイナスイオン発生等の人体に有益な多機能を有する等々の効果があるため各種繊維関連業界に幅広く好適に適用できる。
【符号の説明】
【０１１９】
１、１Ａ、１Ｂ、１Ｃ    （実施例１、２、３、４の）ミロネクトン含有多機能繊維
２        （ミロネクトンの微粉末を含む）コーティング又はプリント
３        ベース繊維体、又は（ベース繊維体を構成する）機能繊維、又はカプロンファイバー
３Ａ、３Ｂ    カバー繊維体
３ａ      経糸
３ｂ      緯糸
４        銅繊維糸
４ａ      カバーリング糸
４ｂ      マルチフィラメント糸
４ｃ      スパン糸
４ｄ      紡毛糸
５        芯糸
６        銅繊維
６’      銅繊維束
６”      短繊維
７        他の繊維束
７’      他の短繊維
１０      高機能靴下又はハイソックス
１１      高機能ウエストベルト
１１ａ    背部
１１ｂ、１１ｂ’  側脇部
１１ｃ、１１ｃ’  前廻し部
１１ｄ、１１ｄ’  補助ベルト
１２      （靴の）高機能中敷（インソール）
１２ａ    基層
１２ｂ    表層
１３      高機能ベスト
１４      高機能二の腕用シェイパー
１５      高機能ネックウォーマー
Ｈ        細孔
Ｍ        ミロネクトン
Ｘ        ブランク
Ｙ        ポリエステル
【図１】
2011214204.tif 000003
【図２】
2011214204.tif 000004
【図３】
2011214204.tif 000005
【図４】
2011214204.tif 000006
【図５】
2011214204.tif 000007
【図６】
2011214204.tif 000008
【図７】
2011214204.tif 000009
【図８】
2011214204.tif 000010
【図９】
2011214204.tif 000011
【図１０】
2011214204.tif 000012
【図１１】
2011214204.tif 000013
【図１２】
2011214204.tif 000014
【図１３】
2011214204.tif 000015
【図１４】
2011214204.tif 000016
【図１５】
2011214204.tif 000017
【図１６】
2011214204.tif 000018
【図１７】
2011214204.tif 000019
【図１８】
2011214204.tif 000020